(57)【要約】【課題】本発明は、耐摩耗性、防汚性を有し、かつ白化防止機能を有するシリコーンアクリルグラフト共重合樹脂を含有する熱可塑性ウレタン樹脂組成物からなる熱可塑性ウレタン樹脂成型物を提供することを目的とする。【解決手段】（Ｉ）熱可塑性ウレタン樹脂：８０〜９９．９質量％、（ＩＩ）特定式で示されるオルガノポリシロキサン（Ａ）と、アクリル酸エステル単位又はメタクリル酸エステル単位（Ｂ）とを有するものであって、これらの成分の質量比が（Ａ）：（Ｂ）＝５０：５０〜９０：１０の割合であるシリコーンアクリルグラフト共重合樹脂：０．１〜２０質量％を含有することを特徴とする樹脂成型物。【選択図】なし【特許請求の範囲】
【請求項１】
（Ｉ）熱可塑性ウレタン樹脂：８０〜９９．９質量％、
（ＩＩ）下記一般式（１）で示されるオルガノポリシロキサン（Ａ）と、
【化１】
2020132876.tif 000009
…（１）
（式中、Ｒ1は、置換もしくは非置換の炭素数１〜２０の１価炭化水素基であり、Ｒ2は、互いに独立に、炭素数２〜６のアルケニル基、又は、炭素原子に結合する水素原子の一部がメルカプト基、ビニル基、アクリロキシ基もしくはメタクリロキシ基で置換されている炭素数１〜６のアルキル基であり、Ｒ3はフェニル基である。Ｘは互いに独立に、置換もしくは非置換の炭素数１〜２０の１価炭化水素基、炭素数１〜２０のアルコキシ基、又はヒドロキシル基であり、Ｙは互いに独立に、Ｘで定義される基、又は−［Ｏ−Ｓｉ（Ｘ）2］d−Ｘで示される基であり、Ｘ及びＹで示される基のうち少なくとも２個はヒドロキシル基であり、Ｚは互いに独立に、炭素数１〜４のアルキル基、炭素数１〜４のアルコキシ基又はヒドロキシル基である。ａは０以上の数であり、ｂはａ〜ｆ合計数に対し１１．０〜９１．５％となる正数であり、ｃはａ〜ｆの合計数に対し０．０００１〜５％となる正数であり、ｅはａ〜ｆの合計数に対する割合が８．５〜６０．０％となる数であり、ｆはａ〜ｆの合計数に対し０〜２４．０％となる正数であり、ｄは０〜１０の正数である。）
アクリル酸エステル単位又はメタクリル酸エステル単位（Ｂ）とを有するものであって、これらの成分の質量比が（Ａ）：（Ｂ）＝５０：５０〜９０：１０の割合であるシリコーンアクリルグラフト共重合樹脂：０．１〜２０質量％
を含有することを特徴とする樹脂成型物。
【請求項２】
上記樹脂成形物が、射出成型物又は押出成型物である請求項１記載の樹脂成型物。
【請求項３】
上記一般式（１）で示されるオルガノポリシロキサン中のジフェニルシロキサン量（ｅ）が８．５質量％以上６０．０質量％以下である請求項１又は２記載の樹脂成型物。
【請求項４】
上記一般式（１）で示されるオルガノポリシロキサンの重量平均分子量が１，０００〜２００，０００である請求項１〜３のいずれか１項記載の樹脂成型物。
【請求項５】
上記（ＩＩ）成分であるシリコーンアクリルグラフト共重合樹脂組成物が、
（ｉ）上記一般式（１）で示されるオルガノポリシロキサン１００質量部に対して、
（ｉｉ）アクリル酸エステル単量体又はメタクリル酸エステル単量体１０〜１００質量部と、
（ｉｉｉ）必要により、これと共重合可能な官能基含有単量体０．０１〜２０質量部と
の乳化グラフト共重合物である請求項１〜４のいずれか１項記載の樹脂成型物。
【請求項６】
上記（Ｉ）成分である熱可塑性ウレタン樹脂が、ポリエステル系、ポリエーテル系又はポリカーボネート系のウレタン樹脂である請求項１〜５のいずれか１項記載の樹脂成型物。
【請求項７】
２ｍｍ厚みの樹脂成型物または２００μｍ厚みの樹脂成型物のヘイズ値が８５％以下である請求項１〜６のいずれか１項記載の樹脂成型物。
【発明の詳細な説明】
【技術分野】
【０００１】
本発明は、シリコーンアクリルグラフト共重合樹脂を含有する熱可塑性ウレタン樹脂組成物からなる熱可塑性ウレタン樹脂成型物に関する。
【背景技術】
【０００２】
従来よりウレタン樹脂成型物は、文具、玩具、家電、カーシート、家具、衣料、靴、カバン、サニタリー用品、屋外用テント類などの用途に幅広く使用されている。これらの用途で使用する場合、ウレタン樹脂成型物は優れた触感、滑性を有すると共に、生産性を考慮すると成型時の離型性が必要となる。
【０００３】
しかしながら、ウレタン樹脂を単独で使用すると摺動性等が不足し、耐摩耗性などが要求される分野に対して十分に対応できないことも多く、更なる性能向上が求められていた。
【０００４】
また、ウレタン樹脂成型物の耐摩耗性や滑性を改善する方法としては、該樹脂成型物を製造する際にウレタン樹脂にシリコーンオイルやシリコーンパウダー等のシリコーン成分を練り込むことが知られている。例えば、特開２００７−１３８３２６号公報（特許文献１）には、アクリル−シリコーン共重合体粒子をウレタン系エラストマーに混練し、合成皮革の耐摩耗性の改善に成功している。しかしながら、この場合、シリコーン粉体をウレタン樹脂に練り込むため、製造工程が複雑となる。また、耐摩耗性能を出すためにはアクリル−シリコーン共重合体粒子の添加量を多くする必要があり、該添加量が多いと透明性を維持することができない。
【０００５】
これを解決するために、天然皮革や合成皮革などの皮革表面に樹脂等をコーティングする方法がある。特開２００７−３１４９１９号公報（特許文献２）には、水性ポリウレタン樹脂に架橋剤とポリエーテル変性シリコーンとを添加した表面仕上げ剤を人工皮革に塗工することで耐摩耗性を向上させることが開示されている。しかしながら、この場合には、表面仕上げ剤の親水性が強くなるため、例えばコーヒー等の濃色飲料や液体が付着した際に、皮革に液色が移ってしまい、或いは、衣服が擦れた際に、皮革に繊維の色が移るなど、皮革表面の防汚性がなくなることが懸念される。
【０００６】
上記の問題点を解決するために、例えば、特開２００２−３６３４０３号公報（特許文献３）では、特定のポリオレフィン樹脂とフッ素系やシリコーン系の潤滑剤とを併用することで、摺動性向上を試みる提案がある。しかし、この技術では、変性ポリオレフィン樹脂との併用が必須であり、またポリアミド樹脂への添加量も多いため、相溶しにくく、界面剥離を起こしやすい問題がある。更に、フッ素系やシリコーン系の潤滑剤をブレンドしているために相溶性が悪く、界面剥離を起こしやすく、成形が難しいという点で改良の余地があった。
【０００７】
更に、皮革の防汚性を改善する方法として、皮革表面に樹脂等をコーティングする方法が知られている。特開２０１０−２４１９６３号公報（特許文献４）では、アクリル樹脂、アクリルシリカ樹脂、アクリルポリシロキサン樹脂等の樹脂とシリコーン系触感剤等とを配合し、天然皮革に塗工することが開示されている。また、特開２００８−３０８７８５号公報（特許文献５）には、ウレタン樹脂からなる合成皮革の表面にシリコーン樹脂皮膜を形成することが開示されている。しかし、シリコーン樹脂は屈折率が低く、ウレタン樹脂や塩化ビニル樹脂とは屈折率が大きく離れており、皮膜が濁り白化してしまうことが課題となる。本発明者も、特開２０１６−１３８２４２号公報（特許文献６）に記載された発明において、シリコーンアクリルグラフト共重合樹脂エマルジョンでの検討を実施し、白化の問題が起こらないことを開示している。しかし、最近では人工皮革自体の軽量化（薄膜化）が進んでおり、強度を保つためコーティング剤の厚みを増したり、耐摩耗性を向上させるためにシリコーン量を増やしたりしている。その際、外観が白化してしまうという問題が生じている。
【０００８】
特開２００３−０８２２２７号公報（特許文献７）や特開２００４−１０７５２６号公報（特許文献８）には、シリコーン樹脂を含有するポリアミド組成物を開示している。また、特開２００１−２６１９１９号公報（特許文献９）では、オルガノポリシロキサンゴム成分とポリアルキル（メタ）アクリレート成分とからなる複合ゴムに少なくとも１種類のビニル重合体がグラフト重合された複合ゴム系グラフト共重合体に、シリコーン系オイル又はオレフィン系オイルを混合した摺動性改質剤を、熱可塑性樹脂や熱可塑性エラストマーに配合することが開示されている。しかしながら、この技術では、シリコーン系オイル又はオレフィン系オイルをブレンドしているため相溶性が悪くなり、界面剥離を起こしやすい、成形が難しいという点で改良の余地があった。
【０００９】
また、特開２０１５−２２４２５２号公報（特許文献１０）には、シリコーンアクリルグラフト共重合物にシリコーンオイルを混合して摩擦係数の低減や耐摩耗性の向上を狙った技術が提案されている。しかし、この技術では、シリコーンアクリルグラフト共重合物に添加したシリコーンオイルはジメチルシロキサンのみの組成であり、樹脂とは混ざり難く、その結果、表面に多くのブリードが生じてしまい、むしろタック感が出て摩擦係数の低減や耐摩耗性を十分に改善できておらず、上記の添加成分を各種樹脂に練りこんだ際、樹脂成形物としての透明性を大きく阻害してしまう。
【先行技術文献】
【特許文献】
【００１０】
【特許文献１】特開２００７−１３８３２６号公報
【特許文献２】特開２００７−３１４９１９号公報
【特許文献３】特開２００２−３６３４０３号公報
【特許文献４】特開２０１０−２４１９６３号公報
【特許文献５】特開２００８−３０８７８５号公報
【特許文献６】特開２０１６−１３８２４２号公報
【特許文献７】特開２００３−０８２２２７号公報
【特許文献８】特開２００４−１０７５２６号公報
【特許文献９】特開２００１−２６１９１９号公報
【特許文献１０】特開２０１５−２２４２５２号公報
【発明の概要】
【発明が解決しようとする課題】
【００１１】
本発明は、上記事情に鑑みなされたもので、耐摩耗性、防汚性を有し、かつ白化防止機能を有するシリコーンアクリルグラフト共重合樹脂を含有する熱可塑性ウレタン樹脂組成物からなる熱可塑性ウレタン樹脂成型物を提供することを目的とする。
【課題を解決するための手段】
【００１２】
本発明者は、上記目的を達成するために鋭意検討した結果、特に熱可塑性ウレタン樹脂とジメチルジフェニルシロキサンとを有するシリコーンアクリルグラフト共重合樹脂とを配合し、これらの樹脂組成物を射出成型又は押出成型することにより、得られた樹脂成形物が耐摩耗性及び離型性を有し、かつ透明性を良好に維持できることを見出した。この樹脂成形物は、シリコーンアクリルグラフト共重合樹脂にシリコーンオイルを混合した場合よりも相溶性を改善し、界面剥離を減少させ、耐摩耗性等のトライボロジー特性を持たせたウレタン樹脂組成物からなる樹脂成型物であることを知見し、本発明をなすに至ったものである。
【００１３】
従って、本発明は、下記の熱可塑性ウレタン樹脂成型物を提供する。
１．（Ｉ）熱可塑性ウレタン樹脂：８０〜９９．９質量％、
（ＩＩ）下記一般式（１）で示されるオルガノポリシロキサン（Ａ）と、
【化１】
2020132876.tif 000002
…（１）
（式中、Ｒ1は、置換もしくは非置換の炭素数１〜２０の１価炭化水素基であり、Ｒ2は、互いに独立に、炭素数２〜６のアルケニル基、又は、炭素原子に結合する水素原子の一部がメルカプト基、ビニル基、アクリロキシ基もしくはメタクリロキシ基で置換されている炭素数１〜６のアルキル基であり、Ｒ3はフェニル基である。Ｘは互いに独立に、置換もしくは非置換の炭素数１〜２０の１価炭化水素基、炭素数１〜２０のアルコキシ基、又はヒドロキシル基であり、Ｙは互いに独立に、Ｘで定義される基、又は−［Ｏ−Ｓｉ（Ｘ）2］d−Ｘで示される基であり、Ｘ及びＹで示される基のうち少なくとも２個はヒドロキシル基であり、Ｚは互いに独立に、炭素数１〜４のアルキル基、炭素数１〜４のアルコキシ基又はヒドロキシル基である。ａは０以上の数であり、ｂはａ〜ｆ合計数に対し１１．０〜９１．５％となる正数であり、ｃはａ〜ｆの合計数に対し０．０００１〜５％となる正数であり、ｅはａ〜ｆの合計数に対する割合が８．５〜６０．０％となる数であり、ｆはａ〜ｆの合計数に対し０〜２４．０％となる正数であり、ｄは０〜１０の正数である。）
アクリル酸エステル単位又はメタクリル酸エステル単位（Ｂ）とを有するものであって、これらの成分の質量比が（Ａ）：（Ｂ）＝５０：５０〜９０：１０の割合であるシリコーンアクリルグラフト共重合樹脂：０．１〜２０質量％
を含有することを特徴とする樹脂成型物。
２．上記樹脂成形物が、射出成型物又は押出成型物である上記１記載の樹脂成型物。
３．上記一般式（１）で示されるオルガノポリシロキサン中のジフェニルシロキサン量（ｅ）が８．５質量％以上６０．０質量％以下である上記１又は２記載の樹脂成型物。
４．上記一般式（１）で示されるオルガノポリシロキサンの重量平均分子量が１，０００〜２００，０００である上記１〜３のいずれかに記載の樹脂成型物。
５．上記（ＩＩ）成分であるシリコーンアクリルグラフト共重合樹脂組成物が、
（ｉ）上記一般式（１）で示されるオルガノポリシロキサン１００質量部に対して、
（ｉｉ）アクリル酸エステル単量体又はメタクリル酸エステル単量体１０〜１００質量部と、
（ｉｉｉ）必要により、これと共重合可能な官能基含有単量体０．０１〜２０質量部と
の乳化グラフト共重合物である上記１〜４のいずれかに記載の樹脂成型物。
６．上記（Ｉ）成分である熱可塑性ウレタン樹脂が、ポリエステル系、ポリエーテル系又はポリカーボネート系のウレタン樹脂である上記１〜５のいずれかに記載の樹脂成型物。
７．２ｍｍ厚みの樹脂成型物または２００μｍ厚みの樹脂成型物のヘイズ値が８５％以下である上記１〜６のいずれかに記載の樹脂成型物。
【発明の効果】
【００１４】
本発明の樹脂成型物は、優れた耐摩耗性、防汚性を有し、白化を防止して機能を光透過性が良好な成型物である。また、本発明の樹脂成型物は、シリコーンアクリルグラフト共重合物の添加成分をウレタン樹脂に練り込んだものであるため、その製造において作業面・環境面での利点が大きい。
【発明を実施するための形態】
【００１５】
本発明は、下記成分（Ｉ）及び（ＩＩ）
（Ｉ）熱可塑性ウレタン樹脂と
（ＩＩ）シリコーンアクリルグラフト共重合樹脂
とを含有する樹脂成型物である。
【００１６】
（Ｉ）熱可塑性ウレタン樹脂は、ポリイソシアネートとポリオールとの反応物であり、該ポリオールとしてポリエーテル系、ポリカーボネート系、ポリエステル系等を用いた各種水溶性ウレタン樹脂が挙げられる。この場合、上記（Ｉ）熱可塑性ウレタン樹脂は、硬度（ショアＡ）８０以上、好ましくは９５以下であるものを用いるとよい。
【００１７】
上記熱可塑性ウレタン樹脂の配合量は、樹脂組成物全量に対して８０〜９９．９質量％であり、好ましくは９０〜９５質量％である。上記熱可塑性ウレタン樹脂が８０質量％未満であると、樹脂成型物の耐摩耗性等の被膜特性が非常に悪くなり、９９．９質量％を超えると表面が滑らかでないために触感が悪くなる。
【００１８】
（ＩＩ）シリコーンアクリルグラフト共重合樹脂は、後述する一般式（１）で示されるオルガノポリシロキサン（Ａ）と、アクリル酸エステル単位又はメタクリル酸エステル単位（Ｂ）とを有するものであり、これらの成分の質量比が（Ａ）：（Ｂ）＝５０：５０〜９０：１０の割合である。
【００１９】
上記（ＩＩ）シリコーンアクリルグラフト共重合樹脂として、好ましくは、（ｉ）後述する一般式（１）で示されるオルガノポリシロキサンと、（ｉｉ）（メタ）アクリル酸エステル単量体と、（ｉｉｉ）これと共重合可能な官能基含有単量体との混合物とを、乳化グラフト重合させて得られるものである。
【００２０】
上記（ＩＩ）シリコーンアクリルグラフト共重合樹脂（エマルジョン）は、（ｉ）成分１００質量部に対して、（ｉｉ）成分が１０〜１００質量部、（ｉｉｉ）成分が０．０１〜２０質量部を用いて得ることが好ましく、特に上記（ｉｉ）成分は４０〜１００質量部、上記（ｉｉｉ）成分は０．０１〜５質量部であることが好ましい。
【００２１】
ここで、上記（ｉ）オルガノポリシロキサンは、下記一般式（１）で示される。
【化２】
2020132876.tif 000003
…（１）
【００２２】
ここで、上記式中、Ｒ1は、置換もしくは非置換の炭素数１〜２０の１価炭化水素基であり、フェニル基は除かれる。Ｒ1の１価炭化水素基として具体的には、メチル基、エチル基、プロピル基、ブチル基、ペンチル基、ヘキシル基、ヘプチル基、オクチル基、ノニル基、デシル基、ドデシル基、テトラデシル基、ヘキサデシル基、オクタデシル基等のアルキル基、シクロペンチル基、シクロヘキシル基、シクロヘプチル基等のシクロアルキル基、ビニル基、アリル基等のアルケニル基、トリル基、ナフチル基等のアリール基、ビニルフェニル基等のアルケニルアリール基、ベンジル基、フェニルエチル基、フェニルプロピル基等のアラルキル基、ビニルベンジル基、ビニルフェニルプロピル基等のアルケニルアラルキル基などや、これらの基の水素原子の一部又は全部がフッ素、臭素、塩素等のハロゲン原子、アクリロキシ基、メタクリロキシ基、カルボキシル基、アルコキシ基、アルケニルオキシ基、アミノ基、アルキル又はアルコキシもしくは（メタ）アクリロキシ置換アミノ基などで置換されたものが挙げられる。Ｒ1として好ましくは、メチル基である。
【００２３】
上記式中、Ｒ2としては、メルカプト基、アクリロキシ基もしくはメタクリロキシ基で置換された炭素数１〜６のアルキル基、又はビニル基である。この置換されたアルキル基として具体的には、メルカプトプロピル基、アクリロキシプロピル基、メタクリロキシプロピル基、ビニル基等が好ましい。
【００２４】
上記式中、Ｒ3は互いに独立したフェニル基であり、オルガノポリシロキサンのジフェニルシロキサンの質量は下記のように求めた。上記（１）式で示されるオルガノポリシロキサンをヘキサンに任意の量で溶解し、分光光度計の２６４．０ｎｍの波長における吸光度から検量線を作成した。エマルジョンの水分を十分に飛ばしたオイルをヘキサンに溶解し、その濃度と検量線からジフェニルシロキサンの含有質量を求めた。白化抑制と表面活性付与とのバランスの点から、ジフェニルシロキサンの含有質量は、８．５〜６０．０質量％であり、好ましくは２０〜５５質量％である。
【００２５】
上記式中、Ｘは同一又は異種の置換もしくは非置換の炭素数１〜２０の１価炭化水素基、または炭素数１〜２０のアルコキシ基又はヒドロキシル基であり、非置換もしくは置換の炭素数１〜２０の１価炭化水素基としては、Ｒ1で例示したものと同様のものを例示できる。炭素数１〜２０のアルコキシ基として具体的には、メトキシ基、エトキシ基、プロポキシ基、ブトキシ基、ヘキシルオキシ基、ヘプチルオキシ基、オクチルオキシ基、デシルオキシ基、テトラデシルオキシ基等が挙げられる。Ｘとしては、好ましくはヒドロキシル基、メチル基、ブチル基、フェニル基である。
【００２６】
上記式中、Ｙは、Ｘまたは−［Ｏ−Ｓｉ（Ｘ）2］d−Ｘで示される同一又は異種の基である。ｄは０〜１０の正数であり、好ましくは０〜５の正数である。
【００２７】
上記式中、Ｚは炭素数１〜４のアルキル基、炭素数１〜４のアルコキシ基又はヒドロキシル基であり、好ましくはヒドロキシル基又はメチル基である。
【００２８】
ａは０以上の数であり、ｂはａ〜ｆ合計数に対し１１．０〜９１．５％となる正数であり、ｃはａ〜ｆの合計数に対し０．０００１〜５％となる正数であり、ｅはａ〜ｆの合計数に対する割合が８．５〜６０．０％となる数であり、好ましくは２０〜５５％である。ｆはａ〜ｆの合計数に対し０〜２４．０％となる数であり、好ましくは３〜１５％である。
【００２９】
上記（ｉ）オルガノポリシロキサンの重量平均分子量については、上記ａ〜ｆで示されるシロキサン単位の個数（モル数）が上記範囲を満たす値であれば、特に制限されない。上記オルガノポリシロキサンは重量平均分子量１，０００〜２００，０００を有することが好ましく、より好ましくは１，５００〜１５０，０００、さらに好ましくは３，０００〜１００，０００である。この重量平均分子量は、ゲルパーミエーションクロマトグラフィー（ＧＰＣ）によりポリスチレンを標準物質として測定される値である。
【００３０】
このような（ｉ）オルガノポリシロキサンは、エマルジョンの形態で使用されることが好ましく、市販品を使用してもよいし、合成してもよい。合成する場合は、公知の乳化重合法で実施でき、例えばフッ素原子、（メタ）アクリロキシ基、カルボキシル基、ヒドロキシル基、アミノ基を有してもよい環状オルガノシロキサンあるいはα，ω−ジヒドロキシシロキサンオリゴマー、α，ω−ジアルコキシシロキサンオリゴマー、アルコキシシラン等と、ジフェニルジアルキルシロキサン、および下記一般式（２）で示されるシランカップリング剤を、アニオン系界面活性剤を用いて水中に乳化分散させた後、必要に応じて酸等の触媒を添加して重合反応を行うことにより容易に合成することができる。
Ｒ4(4-g-h)Ｒ5hＳｉ（ＯＲ6）g      （２）
（式中、Ｒ4は重合性二重結合を有する１価有機基、特にアクリロキシ基又はメタクリロキシ基置換の炭素数１〜６のアルキル基を示す。Ｒ5は炭素数１〜４のアルキル基、Ｒ6は炭素数１〜４のアルキル基で、ｇは２〜３、ｈは０〜１の整数を示し、ｇ＋ｈ＝２〜３である。）
【００３１】
上記環状オルガノシロキサンとしては、ヘキサメチルシクロトリシロキサン（Ｄ３）、オクタメチルシクロテトラシロキサン（Ｄ４）、デカメチルシクロペンタシロキサン（Ｄ５）、ドデカメチルシクロヘキサシロキサン（Ｄ６）、１，１−ジエチルヘキサメチルシクロテトラシロキサン、フェニルヘプタメチルシクロテトラシロキサン、１，１−ジフェニルヘキサメチルシクロテトラシロキサン、１，３，５，７−テトラビニルテトラメチルシクロテトラシロキサン、１，３，５，７−テトラメチルシクロテトラシロキサン、１，３，５，７−テトラシクロヘキシルテトラメチルシクロテトラシロキサン、トリス（３，３，３−トリフロロプロピル）トリメチルシクロトリシロキサン、１，３，５，７−テトラ（３−メタクリロキシプロピル）テトラメチルシクロテトラシロキサン、１，３，５，７−テトラ（３−アクリロキシプロピル）テトラメチルシクロテトラシロキサン、１，３，５，７−テトラ（３−カルボキシプロピル）テトラメチルシクロテトラシロキサン、１，３，５，７−テトラ（３−ビニロキシプロピル）テトラメチルシクロテトラシロキサン、１，３，５，７−テトラ（ｐ−ビニルフェニル）テトラメチルシクロテトラシロキサン、１，３，５，７−テトラ［３−（ｐ−ビニルフェニル）プロピル］テトラメチルシクロテトラシロキサン、１，３，５，７−テトラ（Ｎ−アクリロイル−Ｎ−メチル−３−アミノプロピル）テトラメチルシクロテトラシロキサン、１，３，５，７−テトラ（Ｎ，Ｎ−ビス（ラウロイル）−３−アミノプロピル）テトラメチルシクロテトラシロキサン等が例示される。好ましくは、オクタメチルシクロテトラシロキサン、デカメチルシクロペンタシロキサンが用いられる。
【００３２】
上記ジフェニルジアルキルシロキサン等のジフェニル成分を有するシリコーン成分としては、信越化学工業社製のＫＦ−５０、ＫＦ−５３、Ｘ−２１−３２６５、ＫＦ−５４、ＫＦ−５６、ＨＩＶＡＣ  Ｆ−４、ＨＩＶＡＣ  Ｆ−５、東レ・ダウコーニング社製  ＳＨ５１０、ＳＨ５５０、ＳＨ７１０、モメンティブ・パフォーマンス・マテリアルズ社製ＴＳＦ−４３００、ＴＳＦ−４３７、ＴＳＦ−４３１などが挙げられる。
【００３３】
上記シランカップリング剤としては、具体的にはビニルトリメトキシシラン、ビニルトリエトキシシラン、ビニルトリプロポキシシラン、ビニルトリイソプロポキシシラン、ビニルメチルジメトキシシラン、ビニルメチルジエトキシシランなどのビニルシラン類；γ−（メタ）アクリロキシプロピルトリメトキシシラン、γ−（メタ）アクリロキシプロピルトリエトキシシラン、γ−（メタ）アクリロキシプロピルトリプロポキシシラン、γ−（メタ）アクリロキシプロピルトリイソプロポキシシラン、γ−（メタ）アクリロキシプロピルトリブトキシシラン、γ−（メタ）アクリロキシプロピルメチルジメトキシシラン、γ−（メタ）アクリロキシプロピルメチルジエトキシシラン、γ−（メタ）アクリロキシプロピルメチルジプロポキシシラン、γ−（メタ）アクリロキシプロピルメチルジイソプロポキシシラン、γ−（メタ）アクリロキシプロピルメチルジブトキシシランなどのアクリルシラン類；γ−メルカプトプロピルメチルジメトキシシラン、γ−メルカプトプロピルトリメトキシシランなどのメルカプトシラン類等が挙げられる。又はこれらを縮重合したオリゴマーはアルコールの発生が抑えられより好ましい場合がある。ここで、（メタ）アクリロキシは、アクリロキシ又はメタクリロキシを示す。これらシランカップリング剤は、全シロキサン１００質量部に対し０．０１〜２０質量部使用することが好ましく、０．０１〜５質量部の使用が更に好ましい。
【００３４】
上記シランカップリング剤を共重合することにより、下記式中、ｃの単位を有するオルガノポリシロキサンとなり、（ｉｉ）アクリル酸エステル単量体又はメタクリル酸エステル単量体や（ｉｉｉ）上記（ｉｉ）と共重合可能な官能基含有単量体とをグラフトさせる効果が得られる。
【化３】
2020132876.tif 000004
…（１）
【００３５】
上記共重合の際に用いる重合触媒としては、公知の重合触媒を使用すればよい。中でも強酸が好ましく、塩酸、硫酸、ドデシルベンゼンスルホン酸、クエン酸、乳酸、アスコルビン酸が例示される。好ましくは乳化能を持つドデシルベンゼンスルホン酸である。
酸触媒の使用量としては、オルガノポリシロキサンの全量１００質量部に対して０．０１〜１０質量部であることが好ましく、より好ましくは０．２〜２質量部である。
【００３６】
また、上記重合する際の界面活性剤としては、アニオン系界面活性剤として、ラウリル硫酸ナトリウム、ラウレス硫酸ナトリウム、ジアルキルコハク酸ナトリウム、アルキルジフェニルエーテルジスルフォン酸ナトリウム、ドデシルベンゼンスルホン酸、Ｎ−アシルアミノ酸塩、Ｎ−アシルタウリン塩、脂肪族石けん、アルキルりん酸塩等が挙げられるが、中でも水に溶けやすく、ポリエチレンオキサイド鎖を持たないものが好ましい。更に好ましくは、Ｎ−アシルアミノ酸塩、Ｎ−アシルタウリン塩、脂肪族石けん及びアルキルりん酸塩であり、特に好ましくは、アルキルジフェニルエーテルジスルフォン酸ナトリウムラウリル硫酸ナトリウムである。なお、アニオン系界面活性剤の配合量は、環状オルガノシロキサン１００質量部に対して０．１〜２０質量部であることが好ましく、より好ましくは０．５〜１０質量部である。
【００３７】
重合温度は５０〜７５℃が好ましく、重合時間は１０時間以上が好ましく、１５時間以上が更に好ましい。更に、重合後に５〜３０℃で１０時間以上熟成させることが特に好ましい。
【００３８】
本発明に用いる（ｉｉ）アクリル酸エステル又はメタクリル酸エステル（以下、（メタ）アクリル酸エステルということがある。）は、ヒドロキシル基、アミド基、カルボキシル基等の官能基を持たないアクリル酸エステル単量体又はメタクリル酸エステル単量体を指し、炭素数１〜１０のアルキル基を有するアクリル酸エステル又はメタクリル酸エステルが好ましく、更にはアクリル成分のポリマーのガラス転移温度（以下、Ｔｇということがある）が４０℃以上、好ましくは６０℃以上になる単量体が好ましい。この単量体としては、メタクリル酸メチル、メタクリル酸イソプロピル、メタクリル酸エチル、メタクリル酸シクロヘキシル等が挙げられる。なお、Ｔｇの上限は、好ましくは２００℃以下、更に好ましくは１５０℃以下である。ガラス転移温度は、ＪＩＳ  Ｋ７１２１に基づき測定できる。
【００３９】
（ｉｉ）成分と共重合可能な官能基含有単量体（ｉｉｉ）としては、カルボキシル基、アミド基、水酸基、ビニル基、アリル基等を含む不飽和結合を有する単量体であり、具体的には、メタクリル酸、アクリル酸、アクリルアマイド、メタクリル酸アリル、メタクリル酸ビニル、メタクリル酸２−ヒドロキシエチル、メタクリル酸２−ヒドロキシプロピルが挙げられ、これらを共重合することで相溶性を向上させることが可能となる。
【００４０】
本発明の（ＩＩ）シリコーンアクリルグラフト共重合樹脂は、上記のようにして得られた（ｉ）オルガノポリシロキサンに（ｉｉ）（メタ）アクリル酸エステル単量体と（ｉｉｉ）これと共重合可能な官能基含有単量体との混合物を、乳化グラフト重合させて得られるものである。
【００４１】
上記グラフト重合させる際、上記式（１）のオルガノポリシロキサンと（メタ）アクリル酸エステル単量体との質量比（式（１）のオルガノポリシロキサンと（メタ）アクリル単位との質量比）は５０：５０〜９０：１０であり、好ましくは５０：５０〜８０：２０である。上記オルガノポリシロキサン成分が５０より少ないと、熱可塑性ウレタン樹脂に配合した場合、滑り性が出ないという不具合がある。上記オルガノポリシロキサン成分が９０より多いと、相溶性が悪くなるため、透明性が落ち、場合によっては層間剥離を起こしてしまう。
【００４２】
ここで使用されるラジカル開始剤としては、過硫酸カリウム、過硫酸アンモニウム等の過硫酸塩、過硫酸水素水、ｔ−ブチルハイドロパーオキサイド、過酸化水素が挙げられる。必要に応じ、酸性亜硫酸ナトリウム、ロンガリット、Ｌ−アスコルビン酸、酒石酸、糖類、アミン類等の還元剤を併用したレドックス系も使用することができる。
【００４３】
既にオルガノポリシロキサンエマルジョン中に含まれている界面活性剤で十分にグラフト重合可能ではあるものの、安定性向上の目的として、アニオン系界面活性剤として、ラウリル硫酸ナトリウム、ラウレス硫酸ナトリウム、Ｎ−アシルアミノ酸塩、Ｎ−アシルタウリン塩、脂肪族石けん、アルキルりん酸塩等を添加することができる。また、ポリオキシエチレンラウリルエーテル、ポリオキシエチレントリデシルエーテル等のノニオン系乳化剤を添加することもできる。
【００４４】
（ｉ）成分に対する（ｉｉ）及び（ｉｉｉ）成分のグラフト重合温度は２５〜５５℃が好ましく、２５〜４０℃が更に好ましい。また重合時間は２〜８時間が好ましく、３〜６時間が更に好ましい。
【００４５】
更に、グラフトポリマーの分子量、グラフト率を調整するために連鎖移動剤を添加することができる。
【００４６】
こうして得られたシリコーンアクリルグラフト共重合樹脂（ＩＩ）は、エマルジョン形態として、ベースとなる（ｉ）オルガノポリシロキサンに対して、（ｉｉ）及び（ｉｉｉ）成分の単量体がランダムにグラフトされているポリマーである。
【００４７】
上記シリコーンアクリルグラフト共重合樹脂（ＩＩ）のエマルジョンの平均粒子径は、０．１μｍ（１００ｎｍ）〜１．０μｍ（１０００ｎｍ）が好ましい。さらに好ましくは０．１μｍ〜０．５μｍである。なお、平均粒子径は、レーザー回折／散乱式粒子径分布測定装置によって測定することができる。
【００４８】
上記シリコーンアクリルグラフト共重合樹脂（ＩＩ）が樹脂組成物に占める配合量は、熱可塑性ウレタン樹脂に対して０．１〜２０質量％であり、好ましくは０．５〜１０質量％である。上記シリコーンアクリルグラフト共重合樹脂（ＩＩ）が０．１質量％未満であると離型性において全く改善が見られなくなり、２０質量％を超えると白化する上に滑り性も低下してしまう。
【００４９】
得られた上記シリコーンアクリルグラフト共重合樹脂（ＩＩ）のエマルジョンは塩析後の乾燥、及びスプレードライ乾燥などを行い、粉体化している。
【００５０】
得られた上記粉体を熱可塑性ウレタン樹脂とドライブレンド（例えば、ロール、ニーダー、バンバリミキサー、プラストミル、押出し機等）で混練した後、押出成形または射出成形し、所望の形状になるように成型される。なお、熱可塑性ウレタン樹脂は、ペレットまたは粉体状態のものに予め加工されたものでもよい。成形温度は、樹脂混合物が溶融する温度以上の温度でよく、好ましくは設定温度１８０〜２５０℃で成形すればよい。例えば、ラボプラストミル（東洋精機製作所製）の２軸押出機を用いてストランドダイよりペレットを得る。そのペレットを用い、１８０〜２５０℃の温度で８０ｔｆの小型の射出成型機（日精樹脂工業社製）により、３ｃｍ×３ｃｍ×２ｍｍの射出成型片を成型する。また同様に、ラボプラストミルの２軸押出機を用いてＴダイより約２００μｍのフィルムを成型する。このとき、樹脂成型物には透明性が求められるが、２ｍｍ厚みの樹脂成型物のヘイズ値も２００μｍ厚みの樹脂成型物のヘイズ値も８５％以下であることが好ましい。８５％を超えると、目視での透明性が全く感じられなくなり、例えば基材の色・柄などが全く見えなくなるといった不具合が生じる場合がある。なお、成型物の厚みについては適宜調整すればよく、例えば、１０μｍ〜１０ｍｍの範囲内で種々の厚さに成型することができる。
【００５１】
また、本発明の樹脂成型物には、性能に影響を与えない範囲で、酸化防止剤、着色剤、紫外線吸収剤、光安定化剤、帯電防止剤、可塑剤、難燃剤、他の樹脂等を添加してもよい。
【００５２】
本発明の樹脂成型物は、特に用途が限定されるものではないが、ウレタン樹脂成型物は、文具、玩具、家電、カーシート、家具、衣料、靴、カバン、サニタリー用品、屋外用テント類の材料になる。
【実施例】
【００５３】
以下、実施例及び比較例を示し、本発明を具体的に説明するが、本発明は下記の実施例に制限されるものではない。なお、下記の例において、部及び％はそれぞれ質量部、質量％を示す。
【００５４】
〈シリコーンアクリルグラフト共重合樹脂の製造例および比較製造例〉
［製造例１］
ジフェニルジメチルシロキサン６００ｇ（信越化学工業社製「ＫＦ−５４」）、γ−メタクリロキシプロピルメチルジエトキシシラン９．６ｇ（信越化学工業社製「ＫＢＭ−５０２」）、５０％アルキルジフェニルエーテルジスルフォン酸ナトリウム２４ｇ（ぺレックスＳＳ−Ｌ、花王社製）を純水４５ｇに溶解したもの、及びドデシルベンゼンスルホン酸６ｇを純水５４ｇに溶解したものを２Ｌのポリエチレン製ビーカーに仕込み、ホモミキサーで均一に乳化した後、水４９０ｇを徐々に加えて希釈し、圧力３００ｋｇｆ／ｃｍ2で高圧ホモジナイザーに２回通し、均一な白色エマルジョンを得た。このエマルジョンを攪拌装置、温度計、還流冷却器の付いた２Ｌのガラスフラスコに移し、５５℃で１０〜２０時間重合反応を行った後、１０℃で１０〜２０時間熟成してから１０％炭酸ナトリウム水溶液１２ｇでｐＨを中性付近に中和した。このエマルジョンは１０５℃で３時間乾燥後の不揮発分（固形分）が５１．２％で、エマルジョン中のオルガノポリシロキサンは非流動性の軟ゲル状のものである。ジフェニルシロキサン量を測定したところ、５４．１％であった。重量平均分子量（Ｍｗ）は表１に示す。ここにメタクリル酸メチル（ＭＭＡ）２６１ｇ、アクリル酸ブチル（ＢＡ）９ｇ、を３〜５時間かけて滴下しながら３０℃で過酸化物と還元剤でレドックス反応を行うことでシリコーン樹脂成分（オルガノポリシロキサン成分）へのアクリルグラフト共重合し、不揮発分４４．８％のシリコーンアクリルグラフト共重合樹脂エマルジョンを得た。これを噴霧乾燥（入口温度１５０℃）することで揮発分１．０％まで揮発させて樹脂粉体を得ることができた。
【００５５】
［製造例２］
ジフェニルジメチルシロキサン６００ｇ（信越化学工業社製ＫＦ−５４）、γ−メタクリロキシプロピルメチルジエトキシシラン０．６ｇ（信越化学工業社製「ＫＢＭ−５０２」）、５０％アルキルジフェニルエーテルジスルフォン酸ナトリウム２４ｇ（ぺレックスＳＳ−Ｌ、花王社製）を純水４５ｇに溶解したもの、及びドデシルベンゼンスルホン酸６ｇを純水５４ｇに溶解したものを２Ｌのポリエチレン製ビーカーに仕込み、ホモミキサーで均一に乳化した後、水４９０ｇを徐々に加えて希釈し、圧力３００ｋｇｆ／ｃｍ2で高圧ホモジナイザーに２回通し、均一な白色エマルジョンを得た。このエマルジョンを攪拌装置、温度計、還流冷却器の付いた２Ｌのガラスフラスコに移し、５５℃で１０〜２０時間重合反応を行った後、１０℃で１０〜２０時間熟成してから１０％炭酸ナトリウム水溶液１２ｇでｐＨを中性付近に中和した。このエマルジョンは１０５℃で３時間乾燥後の不揮発分（固形分）が５１．５％で、エマルジョン中のオルガノポリシロキサンは非流動性の軟ゲル状のものである。ジフェニルシロキサン量を測定したところ、５４．８％であった。ここにメタクリル酸メチル（ＭＭＡ）２６１ｇ、アクリル酸ブチル（ＢＡ）９ｇを３〜５時間かけて滴下しながら３０℃で過酸化物と還元剤でレドックス反応を行うことでシリコーン樹脂成分へのアクリルグラフト共重合し、不揮発分４５．２％のシリコーンアクリルグラフト共重合樹脂エマルジョンを得た。これを噴霧乾燥することで揮発分１．０％まで揮発させて樹脂粉体を得ることができた。
【００５６】
［製造例３］
オクタメチルシクロテトラシロキサン（Ｄ４）３００ｇ、ジフェニルジメチルシロキサン３００ｇ（信越化学工業社製）、γ−メタクリロキシプロピルメチルジエトキシシラン０．６ｇ（信越化学工業社製「ＫＢＭ−５０２」）、５０％アルキルジフェニルエーテルジスルフォン酸ナトリウム２４ｇ（ぺレックスＳＳ−Ｌ、花王社製）を純水１００ｇに溶解したもの、及びドデシルベンゼンスルホン酸６ｇを純水５４ｇに溶解したものを２Ｌのポリエチレン製ビーカーに仕込み、ホモミキサーで均一に乳化した後、水４００ｇを徐々に加えて希釈し、圧力３００ｋｇｆ／ｃｍ2で高圧ホモジナイザーに２回通し、均一な白色エマルジョンを得た。このエマルジョンを攪拌装置、温度計、還流冷却器の付いた２Ｌのガラスフラスコに移し、５５℃で１０〜２０時間重合反応を行った後、１０℃で１０〜２０時間熟成してから１０％炭酸ナトリウム水溶液１２ｇでｐＨを中性付近に中和した。このエマルジョンは１０５℃で３時間乾燥後の不揮発分（固形分）が４７．５％で、エマルジョン中のオルガノポリシロキサンは非流動性の軟ゲル状のものである。ジフェニルシロキサン量を測定したところ、２８．０％であった。ここにメタクリル酸メチル（ＭＭＡ）２５０ｇ、を３〜５時間かけて滴下しながら３０℃で過酸化物と還元剤でレドックス反応を行うことでシリコーン樹脂成分へのアクリルグラフト共重合し、不揮発分４４．６％のシリコーンアクリルグラフト共重合樹脂エマルジョンを得た。これを噴霧乾燥することで揮発分０．９％まで揮発させて樹脂粉体を得ることができた。
【００５７】
［製造例４］
ジフェニルジメチルシロキサン６００ｇ（信越化学工業社製ＫＦ−５４）、γ−メタクリロキシプロピルメチルジエトキシシラン９．６ｇ（信越化学工業社製「ＫＢＭ−５０２」）、５０％アルキルジフェニルエーテルジスルフォン酸ナトリウム４８ｇ（ぺレックスＳＳ−Ｌ、花王社製）を純水４５ｇに溶解したもの、及びドデシルベンゼンスルホン酸６ｇを純水５４ｇに溶解したものを２Ｌのポリエチレン製ビーカーに仕込み、ホモミキサーで均一に乳化した後、水４００ｇを徐々に加えて希釈し、圧力３００ｋｇｆ／ｃｍ2で高圧ホモジナイザーに２回通し、さらにスターバーストを用いて１００ＭＰａ×２パス行い、均一な白色エマルジョンを得た。このエマルジョンを攪拌装置、温度計、還流冷却器の付いた２Ｌのガラスフラスコに移し、５５℃で１０〜２０時間重合反応を行った後、１０℃で１０〜２０時間熟成してから１０％炭酸ナトリウム水溶液１２ｇでｐＨを中性付近に中和した。このエマルジョンは１０５℃で３時間乾燥後の不揮発分（固形分）が５１．５％で、エマルジョン中のオルガノポリシロキサンは非流動性の軟ゲル状のものである。ジフェニルシロキサン量を測定したところ、５４．１％であった。ここにメタクリル酸メチル（ＭＭＡ）２７０ｇ、を３〜５時間かけて滴下しながら３０℃で過酸化物と還元剤でレドックス反応を行うことでシリコーン樹脂成分へのアクリルグラフト共重合し、不揮発分４５．０％のシリコーンアクリルグラフト共重合樹脂エマルジョンを得た。これを噴霧乾燥することで揮発分１．１％まで揮発させて樹脂粉体を得ることができた。
【００５８】
［製造例５］
オクタメチルシクロテトラシロキサン３６０ｇ、ジフェニルジメチルシロキサン２４０ｇ（信越化学工業社製ＫＦ−５４）、γ−メタクリロキシプロピルメチルジエトキシシラン０．６ｇ（信越化学工業社製「ＫＢＭ−５０２」）、５０％アルキルジフェニルエーテルジスルフォン酸ナトリウム２４ｇ（ぺレックスＳＳ−Ｌ、花王社製）を純水４５ｇに溶解したもの、及びドデシルベンゼンスルホン酸６ｇを純水５４ｇに溶解したものを２Ｌのポリエチレン製ビーカーに仕込み、ホモミキサーで均一に乳化した後、水４００ｇを徐々に加えて希釈し、圧力３００ｋｇｆ／ｃｍ2で高圧ホモジナイザーに２回通し、均一な白色エマルジョンを得た。このエマルジョンを攪拌装置、温度計、還流冷却器の付いた２Ｌのガラスフラスコに移し、５５℃で１０〜２０時間重合反応を行った後、１０℃で１０〜２０時間熟成してから１０％炭酸ナトリウム水溶液１２ｇでｐＨを中性付近に中和した。このエマルジョンは１０５℃で３時間乾燥後の不揮発分（固形分）が４６．２％で、エマルジョン中のオルガノポリシロキサンは非流動性の軟ゲル状のものである。ジフェニルシロキサン量を測定したところ、５４．１％であった。ここにメタクリル酸メチル（ＭＭＡ）１５７ｇを３〜５時間かけて滴下しながら３０℃で過酸化物と還元剤でレドックス反応を行うことでシリコーン樹脂成分へのアクリルグラフト共重合し、不揮発分４５．１％のシリコーンアクリルグラフト共重合樹脂エマルジョンを得た。これを噴霧乾燥することで揮発分１．０％まで揮発させて樹脂粉体を得ることができた。
【００５９】
［比較製造例１］
オクタメチルシクロテトラシロキサン６００ｇ、γ−メタクリロキシプロピルメチルジエトキシシラン０．６ｇ（信越化学工業社製「ＫＢＭ−５０２」）、ラウリル硫酸ナトリウム６ｇを純水５４ｇに溶解したもの、及びドデシルベンゼンスルホン酸６ｇを純水５４ｇに溶解したものを２Ｌのポリエチレン製ビーカーに仕込み、ホモミキサーで均一に乳化した後、水４７０ｇを徐々に加えて希釈し、圧力３００ｋｇｆ／ｃｍ2で高圧ホモジナイザーに２回通し、均一な白色エマルジョンを得た。このエマルジョンを攪拌装置、温度計、還流冷却器の付いた２Ｌのガラスフラスコに移し、５５℃で２４時間重合反応を行った後、０℃で２４時間熟成してから１０％炭酸ナトリウム水溶液１２ｇで中性付近に中和した。ここにメタクリル酸メチル（ＭＭＡ）２３２ｇを３〜５時間かけて滴下しながら３０℃で過酸化物と還元剤でレドックス反応を行うことでシリコーン樹脂成分へのアクリルグラフト共重合し、不揮発分４４．８％のシリコーンアクリルグラフト共重合樹脂エマルジョンを得た。これを噴霧乾燥することで揮発分１．２％まで揮発させて樹脂粉体を得ることができた。
【００６０】
［比較製造例２］
ジフェニルジメチルシロキサン６００ｇ（信越化学工業社製ＫＦ−５４）、γ−メタクリロキシプロピルメチルジエトキシシラン０．６ｇ（信越化学工業社製「ＫＢＭ−５０２」）、５０％アルキルジフェニルエーテルジスルフォン酸ナトリウム２４ｇ（ぺレックスＳＳ−Ｌ、花王社製）を純水４５ｇ、及びドデシルベンゼンスルホン酸５ｇを純水４５ｇに溶解したものを２Ｌのポリエチレン製ビーカーに仕込み、ホモミキサーで均一に乳化した後、水４９０ｇを徐々に加えて希釈し、圧力３００ｋｇｆ／ｃｍ2で高圧ホモジナイザーに２回通し、均一な白色エマルジョンを得た。このエマルジョンを攪拌装置、温度計、還流冷却器の付いた２Ｌのガラスフラスコに移し、５５℃で２４時間重合反応を行った後、０℃で２４時間熟成してから１０％炭酸ナトリウム水溶液１２ｇで中性付近に中和した。エマルジョン中のオルガノポリシロキサンは非流動性の軟ゲル状のものである。ジフェニルシロキサン量を測定したところ、５４．１％であった。ここにＭＭＡ９４４ｇを３〜５時間かけて滴下しながら３０℃で過酸化物と還元剤でレドックス反応を行うことでシリコーン樹脂成分へのアクリルグラフト共重合し、不揮発分４４．８％のシリコーンアクリルグラフト共重合樹脂エマルジョンを得た。これを噴霧乾燥することで揮発分１．１％まで揮発させて樹脂粉体を得ることができた。
【００６１】
［比較製造例３］
オクタメチルシクロテトラシロキサン５５０ｇ、ジフェニルジメチルシロキサン５０ｇ（信越化学工業社製ＫＦ−５４）γ−メタクリロキシプロピルメチルジエトキシシラン０．６ｇ（信越化学工業社製「ＫＢＭ−５０２」）、５０％アルキルジフェニルエーテルジスルフォン酸ナトリウム２４ｇ（ぺレックスＳＳ−Ｌ、花王社製）を純水４５ｇに溶解したもの、及びドデシルベンゼンスルホン酸６ｇを純水５４ｇに溶解したものを２Ｌのポリエチレン製ビーカーに仕込み、ホモミキサーで均一に乳化した後、水４９０ｇを徐々に加えて希釈し、圧力３００ｋｇｆ／ｃｍ2で高圧ホモジナイザーに２回通し、均一な白色エマルジョンを得た。このエマルジョンを攪拌装置、温度計、還流冷却器の付いた２Ｌのガラスフラスコに移し、５５℃で１０〜２０時間重合反応を行った後、１０℃で１０〜２０時間熟成してから１０％炭酸ナトリウム水溶液１２ｇでｐＨを中性付近に中和した。このエマルジョンは１０５℃で３時間乾燥後の不揮発分（固形分）が４５．２％で、エマルジョン中のオルガノポリシロキサンは非流動性の軟ゲル状のものである。ジフェニルシロキサン量を測定したところ、７．３％であった。ここにメタクリル酸メチル（ＭＭＡ）２３２ｇを３〜５時間かけて滴下しながら３０℃で過酸化物と還元剤でレドックス反応を行うことでシリコーン樹脂成分へのアクリルグラフト共重合し、不揮発分４５．１％のシリコーンアクリルグラフト共重合樹脂エマルジョンを得た。これを噴霧乾燥することで揮発分０．９％まで揮発させて樹脂粉体を得ることができた。
【００６２】
＜固形分の測定方法＞
各例の樹脂エマルジョン（試料）約１ｇをアルミ箔製の皿に正確に量り取り、約１０５℃に保った乾燥器に入れ、１時間加熱後、乾燥器から取り出してデシケーターの中にて放冷し、試料の乾燥後の重さを量り、次式により蒸発残分を算出した。
【数１】
2020132876.tif 000005
Ｒ：蒸発残分（％）
Ｗ：乾燥前の試料を入れたアルミ箔皿の質量（ｇ）
Ｌ：アルミ箔皿の質量（ｇ）
Ｔ：乾燥後の試料を入れたアルミ箔皿の質量（ｇ）
アルミ箔皿の寸法：７０φ×１２ｈ（ｍｍ）
【００６３】
＜エマルジョンの平均粒子径の測定方法＞
（株）堀場製作所製レーザー回折／散乱式粒子径分布測定装置（ＬＡ９５０Ｖ２）を用いて、各例の樹脂エマルジョンの粒子径を測定した。
【００６４】
【表１】
2020132876.tif 000006
【００６５】
〔実施例１〜７、比較例１〜６〕
ラボプラストミル（東洋精機製作所製）にストランドダイを使用して、熱可塑性ウレタン樹脂（製品名「エラストランＥＴ−５９７−１０」または「ミラクトランＸＮ−２００１」）と、製造例・比較製造例のシリコーンアクリルグラフト共重合樹脂粉体を表２の割合で配合し、２００℃の成形温度で樹脂ペレットを作成した。その後、該樹脂ペレットを用いて小型射出成型機（２ｃｍ×２ｃｍ×２ｍｍの金型）で加熱加工し、下記表２に示すように実施例１〜７，比較例１〜６の実施例樹脂成型物を得た。
【００６６】
【表２】
2020132876.tif 000007
【００６７】
・製品名「エラストランＥＴ−５９７−１０」
ＢＡＳＦ社製の熱可塑性ポリウレタン（ポリエステル系）、ショアＡ硬度「９７」
・製品名「ミラクトランＸＮ−２００１」
東ソー社製の熱可塑性ポリウレタン（ポリカーボネート系）、ショアＡ硬度「８５」
【００６８】
得られた各例の樹脂成型物について、ヘイズ値および離型性を下記のとおり評価した。
【００６９】
＜ヘイズ値＞
ヘイズメーターとして、ＮＤＨ７０００（日本電色工業社製）を用い、各例の樹脂成型物のヘイズ値を測定した。
【００７０】
＜離型性＞
金型温度６０℃で冷却を行い、１０回中、何回で突出しピン（エジェクタピン）のみで金型から成形物を離型したかを％で表した（例えば、１０回中、８回ピンで離型した場合は「８０％」と表示する。）。なお、突出しピンは、金型に内蔵されている。
【００７１】
〔実施例８〜１４、比較例７〜１２〕
ラボプラストミル（東洋精機製作所製）にＴダイを使用して、熱可塑性ウレタン樹脂（製品名「エラストランＥＴ−５９７−１０」または「ミラクトランＸＮ−２００１」）と、製造例・比較製造例のシリコーンアクリルグラフト共重合樹脂粉体を表３の割合で配合し、約２００℃の成形温度で約２００μｍの実施例８〜１４，比較例７〜１２の樹脂成型物（フィルム）を作成した。
【００７２】
【表３】
2020132876.tif 000008
【００７３】
＜ヘイズ値の測定＞
ヘイズメーターとして、ＮＤＨ７０００（日本電色工業社製）を用い、上記各例のヘイズ値を測定した。
【００７４】
＜静・動摩擦係数＞
ＨＥＩＤＯＮ  ＴＹＰＥ−Ｒ（新東科学社製）で測定し、摩擦力から摩擦係数を測定した。この測定は直線摺動式に基づく。２００ｇの金属圧子を塗膜に垂直に接触させ、３ｃｍ／分で移動させた時の摩擦力から摩擦係数を算出した。